REVENDICATIONS 1. Composition d'agent de liaison appropriée à la liaison de porcelaine den aire à un coeur métallique d'un alliage de métaux non prés eux dans une prothèse dentaire, caractérisé en ce qu'elle comporte un composant formant la liaison choisi parti (1) un mélange de bore et d'aluminium et (2) du bore , et (b) un composant de véhicule comprenant une substance con.eno du carbone capable de fournir une atmosphère réductrice à des températures comprises entre environ 650 C et 1065-C. 2. Composition selon la revendication 1, caractérisé en ce nue le corl1?osant formant la liaison est un mélange d'aluminium et de bore. 3. Comosition selon la revendication 1, caractérisée en ce que le composant formant la liaison est le bore. 4/ Composition selon la revendication 1, caractérisée en ce Que le véhicule est un composé organique. 5. Composition selon la revendication 4, caractérisée en ce que le véhicule est un gel de pétrole. 6. Composition d'agent Îe liaison pour lier une porcelaine dentaire à un alliage de métaux non précieux, car-ctérisée en ce qu'elle comporte un mélange de bore et d'aluminium en quantité comprises entre environ 20 et 5071 dans un gel de pétrole à titre de véhicule. 7. Composition selon la revendication 6, caractérisée en ce que la proportion entre le bore et l'aluminium est comprise en tre environ 3:1 et environ 1:6. 8. Composition agent de liaison contenant du bore, comportant jusqu'à 6 parties d'aluminium pour une partie de bore dans un composant de véhicule, caractérisé on ce qu'elle comporte une substance contenant du carbone capable de fournir une atmosphère réductrice au températures comprises entre environ 550 et environ 1065 C. 9. Procédé de liaison de porcelaine dentaire à une ossature métallique se prothèse dentaire, caractérisé en ce qu'il comprend (a) l'application sur une ossature métallique nettoyée, d'un enduit pratiquement uniforme d'une cornpositior d'axent de liaison comportant (a) un composant formant la liaison choisi parmi (1) un mélange de bore et d'aluminium, et (a) du bore, et, -(b) un composant de véhicule comprenant une substance c tenant du carbone capable de fournir une atmosphère réductrice au tempéra- tures comprises entre environ 650 et 1065 C, (2) on cuit l'osa- ture métal tique en lite par chauffage rapide depuis une température d'environ 650 C jusqu'à une température maximale comprise entre environ 980 et 1040 C, environ, (3? on nettoie les surfaces enduites et cuites et (4) on applique de la porcelaine sur la sur- face nettoyée et or calcine. 10. Procédé de liaison de porcelaine dentaire à une ossature métallique de prothèse dentaire. caractérisée e ce qu'il conforte : (1) l'application dsur une ossature métallique néttoyée d'un enduis pratiquement uniforme d'une composition d'agent de liaison cl prenant du bore et de l'aluminium dispersé sdans un gel de pétrole, (2) on cuit l'ossature métallique enduite par chauffage rapide depuis une température d'environ 6500-C jusqu'à une température maximale comprise entre environ 1000 et 1040 C environ, (3) on la retire de la source de chaleur et on la laisse re froizir, (4) on nettoye les surfaces enduites et cuites et (5) on applique de la porcelaine sur la surface nettoyée et on calcine. 11.Perfectionnement au procédé de préparation d'une prothèse dentaire par enduisage et calcination de procelaine sur uen ossature métallique, caractérisé en ce que préala-lement à l'application de la porcelaine, on applique un agent formant la liaison choisi parmi (1) un mélange de bore et d'aluminium et (2) du bore, et on cnauffe an atmosphère ncn oxydante depuis une température d'environ 650 C jusqu'à une température maximale comprise entre 980 et 1040 C.